(57)【特許請求の範囲】
【請求項１】
粘着剤層と、マイクロレンズフイルムとを備える粘着剤層付きマイクロレンズフイルムであって、
該粘着剤層が、溶剤に溶解してなるアクリルポリマー、および該アクリルポリマー１００重量部に対して、粒径が０．５〜３μｍの架橋スチレン系の光拡散粒子２０〜４０重量部を含有する粘着剤組成物を乾燥および架橋してなる粘着剤層である、粘着剤層付きマイクロレンズフイルム。
【請求項２】
前記アクリルポリマーが、イソシアネート基と反応する官能基を有するアクリルポリマーであり、
前記粘着剤組成物が、該アクリルポリマー１００重量部に対して、脂肪族または脂環族のイソシアネート系架橋剤０．１〜３．０重量部を含有する、請求項１に記載の粘着剤層付きマイクロレンズフイルム。
【請求項３】
前記粘着剤層のヘイズが８８％以上、全光線透過率が９５％以下である、請求項１または２に記載の粘着剤層付きマイクロレンズフイルム。
【請求項４】
前記マイクロレンズフイルムが、アクリル系樹脂である直径１０〜４０μｍの半球状のマイクロレンズが設けられたフイルムである、請求項１〜３のいずれか１項記載のマイクロレンズフイルム。
【請求項５】
発光素子に請求項１〜４のいずれか１項記載の粘着剤層付きマイクロレンズフイルムを装着した照明装置。
【発明の詳細な説明】
【技術分野】
【０００１】
本発明は、粘着剤層と、マイクロレンズフイルムとを備える粘着剤層付きマイクロレンズフイルムに関する。さらに、本発明は、発光素子として有機ＥＬ素子やＬＥＤなどに本発明の粘着剤層付きマイクロレンズフイルムを装着した照明装置に関する。
【背景技術】
【０００２】
照明装置や画像表示装置のバックライトなどは、光が均一かつ効率よく出射されることが求められ、発光素子の光出射面にプリズム形状やレンズ形状を設けたりする工夫がなされたり、拡散フイルムやマイクロレンズフイルムを光出射面に装着する方法が提案されている。一般に、マイクロレンズフイルム（あるいはマイクロレンズアレイ）は、直径が１０〜３００μｍの円形状で、突出高さが０．５〜１５０μｍ程度の凸レンズ（マイクロレンズ）を、透明基材フイルム上に２次元平面的に複数配置したものである。このようなフイルムを発光素子に装着する際、光出射面との界面の光の乱反射を防止するため、また装着時の作業性向上のために、粘着剤を用いて装着する方法が考案されている。
【０００３】
例えば、特許文献１では、粘着剤層に無着色粒子を分散させて光拡散率が１０％以内となるように粘着剤層を形成し、取り出し効率を上げようとの試みがなされている。
【０００４】
しかしながら、このような方法で発光素子からの光の取り出し効率は大きく改善されるが、発光素子の正面輝度は増加しても、斜め方向から見ると色目が変化して、必ずしも均一な白色光にはならないという問題点が存在している。
【０００５】
また、特許文献２では、光拡散粒子として２μｍのシリコーン微粒子を含有したアクリル系粘着剤が開示されている。光取り出し効率は向上し、耐久性、リワーク性などは改善するが、光拡散粒子としてシリコーン微粒子を用いた場合は、依然として斜め方向から見ると色目が変化し、均一な白色光を得ることが難しい。
【先行技術文献】
【特許文献】
【０００６】
【特許文献１】特開２００８−２４３８０３号公報
【特許文献２】特開２０１０−２０５５０６号公報
【発明の概要】
【発明が解決しようとする課題】
【０００７】
上記の従来技術により、粘着剤層に光拡散粒子を含有させることで光取り出し効率を向上させることは可能となったが、出射光を斜め方向から見た場合に色目が変化し、均一な白色光を得ることが難しいという問題点がある。また、粘着剤層に光拡散剤を添加すると、接着力が低下したり、高温高湿での耐久試験時に浮いたり剥がれたりするという問題が発生する場合が多かった。
【０００８】
本発明は、上記の課題を鑑みてなされたものであり、上述したような光の取り出し効率を上げるとともに、取り出した光の角度依存性を小さくして、発光素子を斜め方向から見ても均一な白色光が得られ、かつ、耐久性試験にも耐えられる特性を有する粘着剤層を設けた粘着剤層付きマイクロレンズフイルムおよびそれを装着した照明装置に関する。
【課題を解決するための手段】
【０００９】
本発明者らは前記課題を解決すべく鋭意検討を重ねた結果、下記の粘着剤層付きマイクロレンズフイルムにより、上記目的を達成できることを見出し、本発明を完成するに至った。
【００１０】
すなわち、本発明は、粘着剤層と、マイクロレンズフイルムとを備える粘着剤層付きマイクロレンズフイルムであって、
該粘着剤層が、アクリルポリマー、および該アクリルポリマー１００重量部に対して、粒径が０．５〜３μｍのスチレン系の光拡散粒子２０〜４０重量部を含有する粘着剤組成物を架橋してなる粘着剤層である、粘着剤層付きマイクロレンズフイルム、に関する。
【００１１】
前記アクリルポリマーは、イソシアネート基と反応する官能基を有するアクリルポリマーであることが好ましく、前記粘着剤組成物は、前記アクリルポリマー１００重量部に対して、脂肪族または脂環族のイソシアネート系架橋剤０．１〜３．０重量部を含有することが好ましい。
【００１２】
前記粘着剤層付きマイクロレンズフイルムにおいて、前記粘着剤層のヘイズは８８％以上、全光線透過率は９５％以下であることが好ましい。
【００１３】
前記マイクロレンズフイルムは、アクリル系樹脂である直径１０〜４０μｍの半球状のマイクロレンズが設けられたフイルムであり得る。
【００１４】
また本発明は、発光素子に前記粘着剤層付きマイクロレンズフイルムを装着した照明装置に関する。
【発明の効果】
【００１５】
本発明の粘着剤層付きマイクロレンズフイルムは、発光素子に貼り付けた場合、発光素子からの光を効率良く取り出し、かつ角度依存性が少なく、光を均一に出射することができる。光を均一に出射できることにより、斜めから目視しても白色光として観察される。
【００１６】
さらに、本発明の粘着剤層付きマイクロレンズにおける粘着剤層は、発光素子からの浮きや発泡なども観察されず、発光素子への貼り付けミスなどによるリワーク性にも優れる。
【００１７】
また、発光素子として有機ＥＬ素子やＬＥＤなどに本発明の粘着剤層付きマイクロレンズフイルムを装着した照明装置は、斜め方向から目視しても白色光として観察される効果があり、さらには省エネルギーの面からも有効である。
【図面の簡単な説明】
【００１８】
【図１】マイクロレンズの電子顕微鏡（ＳＥＭ）写真である。左側は、マイクロレンズを正面から撮影した写真であり、右側は、マイクロレンズを斜めから撮影した写真である。
【図２】本発明の粘着剤層付きマイクロレンズフイルムの一態様を示す断面図である。
【発明を実施するための形態】
【００１９】
本発明の粘着剤層付きマイクロレンズフイルムは、図２に示すように、粘着剤層３と、マイクロレンズフイルム４とを備えるものである。前記粘着剤層は、アクリルポリマー、およびスチレン系の光拡散粒子を含有する粘着剤組成物を架橋してなるものである。
【００２０】
本発明で用いられるアクリルポリマーは、例えば、平均炭素数が４以上のアルキル基を有するアクリルエステルの単量体を主骨格として、架橋剤と反応する単量体および必要に応じて他の単量体を含有するポリマーを主材料とするものである。
【００２１】
平均炭素数が４以上のアルキル基を有するアクリルエステルとしては、ブチルアクリレート、ペンチルアクリレート、ヘキシルアクリレート、ヘプチルアクリレート、イソアミルアクリレート、２エチルヘキシルアクリレート、イソオクチルアクリレート、イソノニルアクリレート、イソミリスチルアクリレートなどが具体的に挙げられる。これらのアクリルエステルは、単独で使用して単独重合体としても良いし、２種以上を併用した共重合体としても良い。
【００２２】
架橋剤と反応する単量体としては、例えばイソシアネート系架橋剤のイソシアネート基と反応するものとして、不飽和カルボン酸や水酸基を有する単量体などが好ましい。
【００２３】
不飽和カルボン酸としては、アクリル酸、メタクリル酸、イタコン酸、マレイン酸などが挙げられ、特にアクリル酸とメタクリル酸が好ましく用いられる。
【００２４】
水酸基を有する単量体としては、２−ヒドロキシエチル(メタ)アクリレート、２−ヒドロキシプロピル(メタ)アクリレート、４−ヒドロキシブチル（メタ）アクリレートなどが挙げられる。
【００２５】
他の単量体としては、メチル（メタ）アクリレート、エチル(メタ)アクリレート、プロピル(メタ)アクリレートなどの官能基がない単量体や、アクリルアミド、ジメチルアミノメチルアクリルアミド、アクリロイルモルホリン、グリシジルアクリレートなどが挙げられる。
【００２６】
本発明において、前記アクリルポリマーの市販品としては、例えば、コーポニールＮ−６５９３（日本合成化学社製）、コーポニールＮ−９１１０（日本合成化学社製）などを用いることが可能である。
【００２７】
本発明において、前記アクリルポリマーは、溶液重合、塊状重合、乳化重合、各種ラジカル重合などの公知の製法により製造することができる。反応温度は通常５０〜８０℃程度、反応時間は１〜８時間とすることができる。アクリル系ポリマーの溶媒としては一般に酢酸エチル、トルエンなどが用いられる。溶液濃度は通常２０〜８０重量％程度とすることができる。重合開始剤、連鎖移動剤、乳化剤などは特に限定されず適宜選択して使用することができる。例えば、溶液重合では、アゾビスイソブチロニトリルなどの重合開始剤を０．０１〜０．２重量部使用し、酢酸エチルなどの重合溶媒を使用して、窒素気流下で５０〜７０℃で８〜３０時間反応させることによりポリマーが得られる。
【００２８】
本発明において、粘着剤層に用いる粘着剤組成物は、前記の主材料となるアクリルポリマーに、スチレン系の光拡散粒子を含有する。
【００２９】
本発明において、スチレン系の光拡散粒子としては、スチレン系樹脂が用いられ、例えば、スチレン系単量体の単独重合体、スチレン系単量体の部分架橋重合体、スチレン系単量体の共重合体、スチレン系単量体に共重合可能な単量体を共重合して得た共重合体及びそれらの混合物であって光散乱機能を有するものが挙げられる。具体的には、例えばｐ−メチルスチレン、ｐ−ｔブチルスチレン、α−メチルスチレンなどのスチレン系単量体単独又はそれらの混合物を重合して得られる樹脂、スチレン系単量体とアクリロニトリル、メチル（メタ）アクリレート、エチル（メタ）アクリレート、ブチル（メタ）アクリレート、アクリル酸、メタクリル酸、無水マレイン酸などを共重合したスチレン系共重合体樹脂、それらの樹脂とゴム状弾性体とを混合した樹脂、ジビニルベンゼンなどの架橋性単量体を含有した架橋スチレンなどが挙げられる。アクリルポリマーとの相溶性及びアクリルポリマーとの屈折率差の観点から、架橋スチレン系樹脂が好ましく用いられる。
【００３０】
本発明において、スチレン系の光拡散粒子は市販品を用いることも可能である。スチレン系の光拡散粒子の市販品としては、例えば、架橋スチレン粒子としてテクポリマー（登録商標）ＳＳＸ−３０２ＡＢＥ（積水化成品工業社製）、テクポリマー（登録商標）ＸＸ−２７５０Ｚ（積水化成品工業社製）、テクポリマー（登録商標）ＸＸ−２７６１Ｚ（積水化成品工業社製）、高架橋粒子（ＪＳＲ株式会社製）を用いることができる。
【００３１】
光拡散粒子の粒径としては、粘着剤層の厚さ、光拡散粒子の種類などにより適宜選択されるが、出射光の角度依存性を小さくする観点から、好ましくは０．５〜３μｍ、より好ましくは０．８〜２．５μｍ、さらに好ましくは１．０〜２．０μｍとすることができる。
【００３２】
光拡散粒子の含有量は、均一な出射光により斜め方向から見ても白色光を得る観点および接着性の観点から、前記アクリルポリマー１００重量部に対して、好ましくは２０〜４０重量部、より好ましくは２０〜３０重量部とすることができる。光拡散粒子の含有量を前記アクリルポリマー１００重量部に対して、２０重量部以上とすることで、均一な出射光を得ることができるため、斜め方向から見ても白色光を得ることができ、４０重量部以下とすることにより、十分な接着性を得ることができる。
【００３３】
本発明において、前記アクリルポリマーと反応する架橋剤は、限定されるものではないが、例えば、有機系架橋剤や多官能性金属キレートがあげられる。有機系架橋剤としては、エポキシ系架橋剤、イソシアネート系架橋剤、イミン系架橋剤、オキサゾリン系架橋剤、メラミン系架橋剤、アジリジン系架橋剤などがあげられる。多官能性金属キレートとは、多価金属が有機化合物と共有結合または配位結合しているものである。多価金属原子としては、Ａｌ、Ｃｒ、Ｚｒ、Ｃｏ、Ｃｕ、Ｆｅ、Ｎｉ、Ｖ、Ｚｎ、Ｉｎ、Ｃａ、Ｍｇ、Ｍｎ、Ｙ、Ｃｅ、Ｓｒ、Ｂａ、Ｍｏ、Ｌａ、Ｓｎ、Ｔｉ等があげられる。共有結合または配位結合する有機化合物中の原子としては酸素原子等があげられ、有機化合物としてはアルキルエステル、アルコール化合物、カルボン酸化合物、エーテル化合物、ケトン化合物等があげられる。
【００３４】
本発明において、前記粘着剤組成物には、長期の保存や高温高湿などの過酷な使用条件においても粘着剤の着色を生じないことの観点から、脂肪族または脂環族のイソシアネート系架橋剤を配合させることが好ましい。
【００３５】
本発明において、脂肪族または脂環族のイソシアネート系架橋剤としては、例えばヘキサメチレンジイソシアネート、イソホロンジイソシアネート、ノルボルナンジイソシアネート、水添キシリレンジイソシアネート、シクロヘキサン−１，４−ジイソシアネート、４，４’−ジシクロヘキシルメタンジイソシアネートなどのジイソシアネート類、各種のポリオールとの付加物、イソシアヌレート結合やビューレット結合、アロファネート結合などで多官能化したポリイソシアネートなどが挙げられる。
【００３６】
イソシアネート基の反応性が均一であることの観点から、イソシアヌレート環や、ビューレット結合、アロファネート結合、トリメチロールプロパンへの付加物などのトリイソシアネートが好ましく用いられる。
【００３７】
本発明において、脂肪族または脂環族のイソシアネート系架橋剤は市販品を用いることも可能である。脂肪族または脂環族のイソシアネート系架橋剤の市販品としては、例えば、イソホロンジイソシアネートとしてタケネート（登録商標）Ｄ−１４０Ｎ（三井化学社製）、水添キシリレンジイソシアネートとして、タケネート（登録商標）Ｄ−１２０Ｎ（三井化学社製）、ヘキサメチレンジイソシアネートとしてコロネート（登録商標）ＨＬ（日本ポリウレタン工業社製）を用いることができる。
【００３８】
脂肪族または脂環族のイソシアネート系架橋剤の含有量は、適切な架橋反応による耐久性および接着性の観点から、前記アクリルポリマー１００重量部に対して、好ましくは０．１〜３．０重量部、より好ましくは０．３〜２重量部とすることができる。
【００３９】
本発明において、前記粘着剤組成物には、被着体との接着力を高める観点から、シランカップリング剤を配合させることが好ましい。
【００４０】
シランカップリング剤としては、３−グリシドキシプロピルトリメトキシシラン、３−グリシドキシプロピルメチルジエトキシシラン、２−（３，４エポキシシクロヘキシル）エチルトリメトキシシランなどのエポキシ基含有シランカップリング剤、３−アミノプロピルトリメトキシシラン、Ｎ−２（アミノエチル）３−アミノプロピルメチルジメトキシシラン、３−トリエトキシシリルーＮ−（１，３−ジメチルーブチリデン）プロピルアミンなどのアミノ基含有シランカップリング剤、３−アクリロキシプロピルトリメトキシシラン、３−メタクリロキシプロピルトリエトキシシランなどの（メタ）アクリル基含有シランカップリング剤、３−イソシアネートプロピルトリエトキシシランなどのイソシアネート基含有シランカップリング剤、などが挙げられる。
【００４１】
シランカップリング剤は市販品を用いることも可能である。シランカップリング剤の市販品としては、例えば、３−グリシドキシプロピルトリメトキシシランとしてＫＢＭ−４０３（信越化学工業社製）、３−グリシドキシプロピルメチルジメトキシシランとしてＫＢＭ−４０２（信越化学工業社製）、３−グリシドキシプロピルトリエトキシシランとしてＫＢＥ−４０３（信越化学工業社製）などを用いることができる。
【００４２】
シランカップリング剤の含有量は、発光素子への接着力、リワーク性、および耐久性の観点から、前記アクリルポリマー１００重量部に対して、好ましくは０、０１〜１重量部、より好ましくは０．０２〜０．６重量部とすることができる。
【００４３】
本発明において、前記粘着剤組成物には、長期の高温保存での着色防止の観点から、老化防止剤を配合させることが好ましい。
【００４４】
老化防止剤としては、例えば、アミン系、イミダゾール系、フェノール系などの老化防止剤が挙げられる。着色性の観点から、ヒンダードフェノール系が好ましく用いられる。
【００４５】
老化防止剤は市販品を用いることも可能である。老化防止剤の市販品としては、例えば、イルガノックス（登録商標）１０１０（ＢＡＳＦ社製）、イルガノックス（登録商標）１０７６などを用いることができる。
【００４６】
老化防止剤の含有量は、長期の高温保存での着色防止の観点および接着性の観点から、好ましくは０．２〜３．０重量部、より好ましくは０．３〜２．０重量部とすることができる。
【００４７】
本発明において、粘着剤層を形成する粘着剤組成物には、必要に応じて、粘着付与剤（例えば、ロジン誘導体樹脂、ポリテルペン樹脂、石油樹脂など）、充填剤、安定剤、軟化剤、酸化防止剤、可塑剤、軟化剤、界面活性剤、帯電防止剤などの公知の添加剤や、アクリルポリマーの重合の際に使用可能な溶剤が含まれていてもよい。これらの添加剤は、必要に応じて２種類以上を併用して用いられてもよい。前記粘着剤層を形成する粘着剤組成物には、必要に応じて、さらに紫外線吸収剤で処理したり、紫外線吸収剤を練りこんだりして、紫外線吸収性を持たせることも可能である。
【００４８】
本発明においては、粘着剤組成物を、剥離処理した支持体上に乾燥時の厚さが好ましくは１０〜５０μｍとなるように塗布し、乾燥させて粘着剤層とすることができる。必要に応じて、エージング処理を行い、イソシアネート系架橋剤による架橋が終了する。乾燥温度や処理温度は、生産性や作業性を考慮して適宜設定することができる。
【００４９】
支持体としては、例えばポリエステル、ポリ塩化ビニル、ポリメチルメタクリレート、ポリカーボネート、アセテート樹脂などのフイルム状などを用いることができる。耐候性、加工性などの観点から、ポリエステルフイルムが好ましい。支持体がフイルム状の場合は、前記フイルムの厚さは、好ましくは４〜１００μｍ、より好ましくは１０〜８０μｍ、さらに好ましくは２０〜６０μｍとすることができる。支持体表面には、例えば、シリコーンによる剥離処理を施してあり、塗布乾燥後に、粘着剤層面にマイクロレンズフイルムの平滑面が貼り付けられ、本発明の粘着剤層付きマイクロレンズフイルムとなる。
【００５０】
粘着剤層の厚さは、適宜選択され限定はされないが、好ましくは乾燥時の厚さが１０〜５０μｍ、より好ましくは１５〜４５μｍ、さらに好ましくは２０〜４０μｍとすることができる。
【００５１】
塗布方法は、粘着剤組成物の組成や、厚さなどにより適宜選択されるが、例えば、ロールコーター法、スプレー法、ディッピング法、カーテンフロー法、印刷法などの公知の方法を用いることができる。
【００５２】
表面に粘着剤層が露出する場合には、実用に供されるまで、塗布時に支持体として用いた剥離処理したシート（剥離シート、セパレーター、剥離ライナー）などで粘着剤層を保護することが可能である。
【００５３】
本発明の粘着剤層は、発光素子を斜め方向から見ても均一な白色光が得られるとの観点から、粘着剤層のヘイズが８８％以上、全光線透過率９５％以下であることが好ましく、より好ましくは、粘着剤層のヘイズが８９〜９９％、全光線透過率が７８〜９４％とすることができる。粘着剤層のヘイズおよび全光線透過率は、主に光拡散粒子の材質、粒径、含有量によって調整することができる。例えば、粘着剤層の厚さが小さいと相対的にヘイズが小さくなり、かつ全光線透過率が上がる傾向にあるため、光拡散粒子の粒径を小さくしたり、配合量を増加させるなどの調整が必要である。
【００５４】
本明細書において、粘着剤層のヘイズは、全光線透過率に対する拡散透過率の比であり（ヘイズ値（％）＝拡散透過率／全光線透過率×１００）、散乱光の程度を評価する目安である。全光線透過率は、入射光に対する、拡散した透過光を含めた透過光（全光線）の比であり、透過されない光の程度を評価する目安になる。ヘイズおよび全光線透過率は、各々ＪＩＳ  Ｋ７１０５準拠の試験方法により測定される。本明細書において、ヘイズおよび全光線透過率は、測定の作業性の理由から、剥離処理したポリエステルフイルムに粘着剤を塗布乾燥して粘着剤層を形成し、厚さ７５μｍのアクリルフイルムを粘着剤層面に積層した状態で測定される。
【００５５】
本発明において、粘着剤層のヘイズおよび全光線透過率を、上記の範囲にすることで、どの方向から見ても均一な白色光になるという効果が発現する理由は明確ではないが、直線方向の光束をある程度抑制して、拡散光中心の透過光とすることで出射光の均一性が発現したものと推察する。
【００５６】
本発明において、マイクロレンズフイルム４とは、図２に示すように、透明基材フイルム２の表面にマイクロレンズ１が形成されたものである。好ましくは、透明基材フイルムの片方の表面に直径１〜５０μｍの均一な砲弾状、球状、半球状、ピラミッド状、カマボコ状、またはプリズム状の加工処理がなされた複数のマイクロレンズが、規則正しく形成されたものである。このようなマイクロレンズは均一な構造であることから空気層への均一な光の出射が可能となる。
【００５７】
本発明において、マイクロレンズの直径は、用途に応じて適宜選択されるが、出射光の均一拡散の観点から、好ましくは１〜５０μｍ、より好ましくは５〜４５μｍ、さらに好ましくは、１０〜４０μｍとすることができる。
【００５８】
本発明において、マイクロレンズの突出高さは、用途に応じて適宜選択されるが、出射光の均一拡散の観点から、好ましくは１〜１００μｍ、より好ましくは５〜５０μｍ、さらに好ましくは５〜３０μｍ、さらにより好ましくは５〜２０μｍとすることができる。ここで、マイクロレンズの突出高さとは、マイクロレンズの頂上部と透明基材フイルム表面との長さをいう。
【００５９】
本発明において、透明基材フイルム表面に占めるマイクロレンズの密度は、用途に応じて適宜選択されるが、出射光の均一拡散の観点から、１ｃｍ２当り、好ましくは１〜１００万個、より好ましくは２〜３５万個、さらに好ましくは、３〜２０万個とすることができる。
【００６０】
本発明において、マイクロレンズフイルムの全体の厚さは、用途に応じて適宜選択されるが、出射光の均一拡散の観点から、好ましくは１０〜５００μｍ、より好ましくは１５〜１５０μｍ、さらに好ましくは２０〜１００μｍとすることができる。
【００６１】
このようなマイクロレンズの製造方法は特に限定されず、均一な金型などでプレス処理して成形加工する方法や、液状樹脂を塗布してＵＶや熱で硬化させる方法も可能である。
【００６２】
マイクロレンズの製造における具体的な材料としては、透明であれば使用可能であり、アクリル系樹脂、ポリエステル樹脂、エポキシ樹脂、スチレン樹脂、ポリカーボネート樹脂などを用いることができる。また、複数の樹脂を積層して用いることも可能である。
【００６３】
マイクロレンズフイルムに直接粘着剤層を設けることも可能であるが、強度の付与などの必要に応じて、マイクロレンズフイルムの透明基材フイルムと粘着剤層との間に別の基材層を設けることも可能である。
【００６４】
透明基材フイルムには、限定はされないが、例えば、ポリメチルメタクリレートなどのアクリル系樹脂、ポリエチレンテレフタレートなどのポリエステル系樹脂、ポリカーボネート系樹脂、トリアセチルセルロースなどのセルロース系樹脂などの透明樹脂が用いられ得る。マイクロレンズフイルムにおける透明基材フイルムの材料は、マイクロレンズの材料と同じものを用いてもよい。出射光の反射損失を低減することの観点から、アクリル系樹脂が好適に用いられる。透明基材フイルムの厚みとしては、限定はされないが、例えば８〜４５０μｍとすることが好ましく、１５〜９０μｍとすることがより好ましい。
【００６５】
別の基材層を設ける場合、基材層には、限定はされないが、例えば、ポリメチルメタクリレートなどのアクリル系樹脂、ポリエチレンテレフタレートなどのポリエステル系樹脂、ポリカーボネート系樹脂、トリアセチルセルロースなどのセルロース系樹脂などの透明樹脂が用いられ得る。強度を付与することの観点から、アクリル系樹脂またはポリエステル系樹脂が好適に用いられる。基材層の厚みとしては、限定はされないが、例えば５〜３００μｍとすることが好ましく、１０〜１００μｍとすることがより好ましい。
【００６６】
本発明においては、アクリル系樹脂である直径１０〜４０μｍの半球状のマイクロレンズが規則正しく設けられたマイクロレンズフイルムが好ましく用いられる。マイクロレンズの形状は、用途に合わせて適宜選択されるが、出射光の均一性の観点から半球状が好ましい。
【００６７】
限定はされないが、例えば、発光素子表面に貼り付けられる粘着剤層がアクリル系粘着剤で屈折率が１．４６、光が出射されるマイクロレンズの屈折率が１．４９であることが、粘着剤層とマイクロレンズフイルムとの間での光の損失が少なくなるため有効と推定される。マイクロレンズフイルムと粘着剤層との間に、機械的強度面や投錨性の面で、他の樹脂層が存在しても、この配置であれば問題なく光の出射効率が向上し、斜めから見ても色目が付くこともない均一な白色光が得られる。
【００６８】
本発明の粘着剤層付きマイクロレンズフイルムは、上記の光拡散粒子を含有する粘着剤層をマイクロレンズが設けられたアクリルフイルムの平坦な側に積層して形成され得る。本発明の粘着剤層付きマイクロレンズフイルムは、発光素子に貼り付けるまでは、剥離処理したフイルムで粘着層面が保護されていることが好ましい。
【００６９】
本発明の粘着剤層付きマイクロレンズフイルムは、粘着剤層を介して発光素子に貼り付けられて、照明装置になるが、そのような発光素子としては、各種のバックライトや有機ＥＬ素子などが挙げられる。
【００７０】
一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体などからなる正孔注入層と、アントラセンなどの蛍光性の有機固体からなる発光層との積層体や、あるいはこのような発光層とペリレン誘導体などからなる電子注入層の積層体や、またあるいはこれらの正孔注入層、発光層、および電子注入層の積層体など、種々の組み合わせをもった構成が知られている。
【００７１】
有機ＥＬ表示装置は、透明電極と金属電極とに電圧を印加することによって、有機発光層に正孔と電子とが注入され、これら正孔と電子との再結合によって生じるエネルギーが蛍光物資を励起し、励起された蛍光物質が基底状態に戻るときに光を放射する、という原理で発光する。
【００７２】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【００７３】
このような構成の有機ＥＬ表示装置において、有機発光層は、厚さ１０ｎｍ程度ときわめて薄い膜で形成されている。このため、有機発光層も透明電極と同様、光をほぼ完全に透過する。しかし、透明電極から空気中へ光を出射するさいには、全反射により大きくロスすることが知られている。
【００７４】
本発明の粘着剤層付きマイクロレンズフイルムを、これらの発光素子の表面に貼ることにより、発光素子からの光を効率よく取り出し、かつ角度依存性が少なく均一に出射することができる。よって、発光素子として有機ＥＬ素子やＬＥＤなどに本発明の粘着剤層付きマイクロレンズフイルムを装着した照明装置は、斜め方向から目視しても白色光として観察される効果があり、さらには省エネルギーの面からも有効である。また、長期の保存や高温高湿などの過酷な使用条件においても、発光素子からの浮きや発泡なども観察されず、発光素子への貼り付けミスなどによるリワーク性にも優れるという効果も発揮できる。
【実施例】
【００７５】
次に、実施例により本発明を具体的に説明するが、本発明は以下の実施例に限定されるものではない。
【００７６】
（実施例１）
アクリルポリマーとして、日本合成化学社製コーポニールＮ−６５９３（樹脂分：３０％、溶媒：酢酸エチル溶液、以下同様）１００重量部に、イソシアネート系架橋剤として三井化学社製タケネート（登録商標）Ｄ−１４０Ｎ（イソホロンジイソシアネートのトリメチロールプロパン付加物、固形分７５％）を０．２重量部、老化防止剤としてＢＡＳＦ社製イルガノックス（登録商標）１０１０を０．３重量部、シランカップリング剤として信越化学工業社製ＫＢＭ−４０３（３−グリシドキシプロピルトリメトキシシラン）０．０１５重量部、光拡散粒子として積水化成品工業社製テクポリマー（登録商標）ＳＳＸ−３０２ＡＢＥ（架橋スチレン粒子、２μｍ）９重量部を、配合して均一な酢酸エチル溶液とした（アクリルポリマー１００重量部に対して光拡散粒子は３０重量部となる）。
【００７７】
この粘着剤ポリマーの酢酸エチル溶液を、剥離処理したポリエステルフイルム（３８μｍ）上に、乾燥厚さが３０μｍになるように均一に塗布し、１１０℃で３分間乾燥させて、粘着剤層を作成した。
【００７８】
この粘着剤層を、図１に示した直径３０μｍの半球状のマイクロレンズが設けられたアクリルフイルム（突出高さ１５μｍ、構造ピッチ３０μｍ、透明基材フイルムの厚み７５μｍ、以下同様）の平坦な側に転写して、本発明の粘着剤層付きマイクロレンズフイルムを作成した。
【００７９】
（実施例２）
アクリルポリマーとして、日本合成化学社製コーポニールＮ−９１１０（樹脂分：３０％、溶媒：酢酸エチル溶液、以下同様）１００重量部に、イソシアネート系架橋剤として三井化学社製タケネート（登録商標）Ｄ−１２０Ｎ（水添キシリレンジイソシアネートのトリメチロールプロパン付加物、固形分７５％）を０．２重量部、老化防止剤としてＢＡＳＦ社製イルガノックス（登録商標）１０１０を０．３重量部、シランカップリング剤として信越化学工業社製ＫＢＭ−４０３（３−グリシドキシプロピルトリメトキシシラン）０．０１５重量部、光拡散粒子として積水化成品工業社製テクポリマー（登録商標）ＳＳＸ−３０２ＡＢＥ（架橋スチレン粒子、２μｍ）９重量部を、配合して均一な酢酸エチル溶液とした（アクリルポリマー１００重量部に対して光拡散粒子は３０重量部となる）。
【００８０】
この粘着剤ポリマーの酢酸エチル溶液を、剥離処理したポリエステルフイルム（３８μｍ）上に、乾燥厚さが３０μｍになるように均一に塗布し、１１０℃で３分間乾燥させて、粘着剤層を作成した。
【００８１】
この粘着剤層を、図１に示した直径３０μｍの半球状のマイクロレンズが設けられたアクリルフイルムの平坦な側に転写して、本発明の粘着剤層付きマイクロレンズフイルムを作成した。
【００８２】
（実施例３）
アクリルポリマーとして、日本合成化学社製コーポニールＮ−９１１０  １００重量部に、イソシアネート系架橋剤として三井化学社製タケネート（登録商標）Ｄ−１４０Ｎ（イソホロンジイソシアネートのトリメチロールプロパン付加物、固形分７５％）を０．２５重量部、老化防止剤としてＢＡＳＦ社製イルガノックス（登録商標）１０１０を０．３重量部、シランカップリング剤として信越化学工業社製ＫＢＭ−４０３（３−グリシドキシプロピルトリメトキシシラン）０．０１５重量部、光拡散粒子として積水化成品工業社製テクポリマー（登録商標）ＸＸ−２７５０Ｚ（架橋スチレン粒子、１．５μｍ）６．７重量部を、配合して均一な酢酸エチル溶液とした（アクリルポリマー１００重量部に対して光拡散粒子は２２重量部となる）。
【００８３】
この粘着剤ポリマーの酢酸エチル溶液を、剥離処理したポリエステルフイルム（３８μｍ）上に、乾燥厚さが３０μｍになるように均一に塗布し、１１０℃で３分間乾燥させて、粘着剤層を作成した。
【００８４】
この粘着剤層を、図１に示した直径３０μｍの半球状のマイクロレンズが設けられたアクリルフイルムの平坦な側に転写して、本発明の粘着剤層付きマイクロレンズフイルムを作成した。
【００８５】
（実施例４）
アクリルポリマーとして、日本合成化学社製コーポニールＮ−９１１０  １００重量部に、イソシアネート系架橋剤として三井化学社製タケネート（登録商標）Ｄ−１４０Ｎ（イソホロンジイソシアネートのトリメチロールプロパン付加物、固形分７５％）を０．２４重量部、老化防止剤としてＢＡＳＦ社製イルガノックス（登録商標）１０１０を０．３重量部、シランカップリング剤として信越化学工業社製ＫＢＭ−４０３（３−グリシドキシプロピルトリメトキシシラン）０．０１５重量部、光拡散粒子として積水化成品工業社製テクポリマー（登録商標）ＸＸ−２７６１Ｚ（架橋スチレン粒子、１μｍ）６重量部を、配合して均一な酢酸エチル溶液とした（アクリルポリマー１００重量部に対して光拡散粒子は２０重量部となる）。
【００８６】
この粘着剤ポリマーの酢酸エチル溶液を、剥離処理したポリエステルフイルム（３８μｍ）上に、乾燥厚さが２０μｍになるように均一に塗布し、１１０℃で３分間乾燥させて、粘着剤層を作成した。
【００８７】
この粘着剤層を、図１に示した直径３０μｍの半球状のマイクロレンズが設けられたアクリルフイルムの平坦な側に転写して、本発明の粘着剤層付きマイクロレンズフイルムを作成した。
【００８８】
（実施例５）
アクリルポリマーとして、日本合成化学社製コーポニールＮ−６５９３  １００重量部に、イソシアネート系架橋剤として三井化学社製タケネート（登録商標）Ｄ−１４０Ｎ（イソホロンジイソシアネートのトリメチロールプロパン付加物、固形分７５％）を０．２重量部、老化防止剤としてＢＡＳＦ社製イルガノックス（登録商標）１０１０を０．３重量部、シランカップリング剤として信越化学工業社製ＫＢＭ−４０３（３−グリシドキシプロピルトリメトキシシラン）０．０１５重量部、光拡散粒子として積水化成品工業社製テクポリマー（登録商標）ＳＳＸ−３０２ＡＢＥ（架橋スチレン粒子、２μｍ）６．６重量部を、配合して均一な酢酸エチル溶液とした（アクリルポリマー１００重量部に対して光拡散粒子は２２重量部となる）。
【００８９】
この粘着剤ポリマーの酢酸エチル溶液を、剥離処理したポリエステルフイルム（３８μｍ）上に、乾燥厚さが４０μｍになるように均一に塗布し、１１０℃で３分間乾燥させて、粘着剤層を作成した。
【００９０】
この粘着剤層を、図１に示した直径３０μｍの半球状のマイクロレンズが設けられたアクリルフイルムの平坦な側に転写して、本発明の粘着剤層付きマイクロレンズフイルムを作成した。
【００９１】
（参考例１）
実施例１において、イソシアネート系架橋剤として、芳香族系のイソシアネート（日本ポリウレタン工業社製コロネートＬ、トリレンジイソシアネートのトリメチロールプロパン付加物、固形分７５％）０．８重量部使用して、それ以外は実施例１と同様にして、参考例１の粘着剤層付きマイクロレンズフイルムを作成した（アクリルポリマー１００重量部に対して光拡散粒子は３０重量部となる）。
【００９２】
（比較例１）
実施例１において、光拡散粒子を４．５重量部とし、それ以外は実施例１と同様にして、比較例１の粘着剤層付きマイクロレンズフイルムを作成した（アクリルポリマー１００重量部に対して光拡散粒子は１５重量部となる）。
【００９３】
（比較例２）
実施例１において、光拡散粒子を１５重量部とし、それ以外は実施例１と同様にして、比較例２の粘着剤層付きマイクロレンズフイルムを作成した（アクリルポリマー１００重量部に対して光拡散粒子は５０重量部となる）。
【００９４】
（比較例３）
実施例１において、光拡散粒子として、積水化成品工業社製テクポリマー（登録商標）ＳＢＸ−４（架橋スチレン粒子、４μｍ）９重量部とし、それ以外は実施例１と同様にして、比較例３の粘着剤層付きマイクロレンズフイルムを作成した（アクリルポリマー１００重量部に対して光拡散粒子は３０重量部となる）。
【００９５】
（比較例４）
実施例１において、光拡散粒子を使用しないで、それ以外は実施例１と同様にして、比較例４の粘着剤層付きマイクロレンズフイルムを作成した。
【００９６】
（比較例５）
実施例１において、光拡散粒子として、モメンティブ・パフォーマンス・マテリアルズ社製トスパール（登録商標）１２０（シリコーン樹脂粒子、２μｍ）９重量部とし、それ以外は実施例１と同様にして、比較例５の粘着剤層付きマイクロレンズフイルムを作成した（アクリルポリマー１００重量部に対して光拡散粒子は３０重量部となる）。
【００９７】
（比較例６）
実施例１において、光拡散粒子として、積水化成品工業社製テクポリマー（登録商標）ＭＢ３０Ｘ−５（架橋ポリメチルメタクリレート（ＰＭＭＡ）粒子、５μｍ）９重量部とし、それ以外は実施例１と同様にして、比較例６の粘着剤層付きマイクロレンズフイルムを作成した（アクリルポリマー１００重量部に対して光拡散粒子は３０重量部となる）。
【００９８】
（評価方法）
（接着力の評価）
実施例・比較例で得た幅２５ｍｍの粘着剤層付きマイクロレンズフイルムを、フロートガラス板に２Ｋｇローラーでロール１往復して貼着した。このガラスに貼着した試験サンプルを、２３℃、湿度５０％の雰囲気下で３時間放置後、剥離角度９０°、剥離速度３００ｍｍ／分で剥離接着力を測定し、加熱前の接着力とした。また、ガラスに貼着した試験サンプルを、６０℃で２４時間保存し、２３℃、湿度５０％の雰囲気下で３時間放置後、剥離角度９０°、剥離速度３００ｍｍ／分で剥離接着力を測定し、加熱後の接着力とした。
【００９９】
（耐久性の評価）
実施例・比較例で得た１００ｍｍ×１００ｍｍサイズの粘着剤層付きマイクロレンズフイルムをフロートガラス板に貼付け、室温で２４時間放置後、６０℃、湿度９０％の雰囲気下で１０００時間保存して、粘着剤層付きマイクロレンズフイルムの剥がれや浮きを評価した。評価基準は以下のとおりである。
・粘着剤層付きマイクロレンズフイルムの剥がれや浮きが生じなかった場合：○
・粘着剤層付きマイクロレンズフイルムの剥がれや浮きが生じた場合：×
【０１００】
（着色の評価）
実施例・比較例で得た１００ｍｍ×１００ｍｍサイズの粘着剤層付きマイクロレンズフイルムをフロートガラス板に貼付け、室温で２４時間放置後、１００℃の雰囲気下で５００時間保存して、粘着剤層付きマイクロレンズフイルムを初期状態と目視で比較観察することで着色を評価した。評価基準は以下のとおりである。
・粘着剤層付きマイクロレンズフイルムの着色が生じなかった場合：○
・粘着剤層付きマイクロレンズフイルムの着色が生じた場合：×
【０１０１】
（ヘイズおよび全光線透過率の評価）
実施例・比較例で得た剥離処理したポリエステルフイルム上で乾燥させた粘着剤層（厚さ３０μｍ）に、厚さ７５μｍのアクリルフイルムを積層して、ヘイズおよび全光線透過率測定用のサンプルを作成した。スガ試験機製ヘイズメーターＨＺ−１を使用して、Ｃ６５光にて、ヘイズおよび全光線透過率を各々ＪＩＳ  Ｋ７１０５に準拠して測定した。
【０１０２】
（光の均一出射の評価）
実施例・比較例で得た３０ｍｍ×３０ｍｍサイズの粘着剤層付きマイクロレンズフイルムを、Ｎｏｖａｌｅｄ社製Ｃ−Ｓ２９有機ＥＬデバイス素子に貼り付け、全光束を、大塚電子社製全光束測定システムＭＣＰＤ−７７００を用いて、１０００ｍｍφの積分半球にて測定した。
なお、５ｍＡ、９．５Ｖで発光させたデバイス素子での全光束は、２２．５ｌｍ／Ｗであった。
【０１０３】
光の均一出射の判断として、発光させた状態で、目視にて、正面から、斜め２０度まで観察した場合に、色目に変化がない場合には○、色目が変化する場合には×とした。
【０１０４】
なお、上記デバイス素子を発光させると、出射光の均一性が得られていない場合、正面から斜め２０度まで観察するに従って、青白色から黄緑、オレンジと色目が変化してくることが観察される。
【０１０５】
【表１】
0005420786.tif 000002
【０１０６】
以上のように、本発明の粘着剤層付きマイクロレンズフイルムは、発光素子に貼り付けた場合に、光の全光束の値から理解されるように光の取り出し効率は大きく増加し、出射光の均一性が上がることで白色光として認識できる。また、本発明の粘着剤層付きマイクロレンズフイルムは、耐久性にも優れ高温高湿条件でも浮きや発泡がなく、接着性は優れるが、貼り付けミスの場合のリワーク性にも優れる。よって、発光素子に貼り付けると優れた照明装置となることが確認できる。
【０１０７】
また、本発明の粘着剤層付きマイクロレンズフイルムにおいて、イソシアネート系架橋剤として、脂肪族または脂環族のイソシアネート系架橋剤を用いた場合には、高温保存でも着色することがないという効果を奏する。
【０１０８】
これに対して、光拡散粒子の含有量が少なすぎる比較例１では、全光線透過率が高すぎて出射光の均一性が悪くなり、光拡散粒子の含有量が多すぎる比較例２では、耐久性が悪くなる。
【０１０９】
また、光拡散粒子の粒径が大きすぎる比較例３では、全光線透過率が高すぎて出射光の均一性が悪くなり、耐久性にも劣る。
【０１１０】
また、光拡散粒子を含有しない比較例４では、ヘイズが低くなりすぎて出射光の均一性が悪くなり、加熱前の接着力が高くなりリワーク性に劣る。
【０１１１】
また、光拡散粒子として、シリコーン樹脂粒子を用いた比較例５では、ヘイズが低くなりすぎ、全光線透過率が高くなりすぎるため、出射光の均一性が悪くなる。
【０１１２】
また、光拡散粒子として、架橋ＰＭＭＡ粒子を用いた比較例６では、ヘイズが低くなりすぎるため、出射光の均一性が悪くなる。
【符号の説明】
【０１１３】
１  マイクロレンズ
２  透明基材フイルム
３  粘着剤層
４  マイクロレンズフイルム
【要約】
【課題】光の取り出し効率を上げるとともに、取り出した光の角度依存性を小さくして、発光素子を斜め方向から見ても均一な白色光が得られ、かつ、耐久性試験にも耐えられる特性を有する粘着剤層を設けた粘着剤層付きマイクロレンズフイルムを提供すること。
【解決手段】粘着剤層３と、マイクロレンズフイルム４とを備える粘着剤層付きマイクロレンズフイルムであって、該粘着剤層が、アクリルポリマー、および該アクリルポリマー１００重量部に対して、粒径が０．５〜３μｍのスチレン系の光拡散粒子２０〜４０重量部を含有する粘着剤組成物を架橋してなる粘着剤層である、粘着剤層付きマイクロレンズフイルム。
【選択図】図２【図１】
0005420786.tif 000003
【図２】
0005420786.tif 000004